Brevet FR2909801A1 — publié le 20080613

TUBE ÉLECTRONIQUE À CATHODE FROIDE L'invention concerne un tube électronique à cathode froide. Les tubes électroniques sont utilisés et envisagés dans de nombreuses applications, par exemple pour des transmetteurs pour télécommunications par satellites, des radars, des armes hyperfréquences, des systèmes de détection THz de molécules (sécurité), des spectromètres UV compacts( contrôle industriel en ligne et sécurité), de l'imagerie X (sécurité aéroportuaire et instrumentation scientifique)... Pour ces applications, l'utilisation de cathodes froides comme émetteurs dans ces dispositifs plutôt que des cathodes thermoïoniques "chaudes" offrent différents avantages, tels que la possibilité de moduler directement l'émission électronique, d'obtenir des faisceaux d'électrons en paquets plus monocinétiques, d'obtenir des faisceaux à façon de formes quelconques, de consommer moins de puissance, de supprimer les temps de chauffage... Ainsi l'utilisation de cathodes froides dans des tubes électroniques permet de réaliser des tubes plus compacts, moins lourds et à plus grande efficacité. Les premières cathodes froides étudiées utilisaient comme émetteurs, des pointes métalliques, en combinaison avec une grille d'extraction intégrée. Les pointes métalliques permettent d'obtenir des cathodes à forte densité de courant de l'ordre de 1000A/cm2. Les pointes métalliques ayant une très bonne conductivité électrique, de l'ordre de quelques 105 ohm"' cm-1 (10' S/m), cela est favorable à l'émission d'un faisceau d'électrons monocinétique, c'est à dire dans lequel les électrons ont la même énergie cinétique : compte-tenu des dimensions de ces pointes, et de leur conductivité électrique, il n'y a pas de chute notable de potentiel le long de l'axe de la pointe, donc pas de dispersion importante de l'énergie cinétique des électrons émis. Les optiques électroniques et les collecteurs fonctionnent ainsi beaucoup plus efficacement. Cependant en pratique ces cathodes ont révélé de nombreuses limitations. Notamment, elles offrent des facteurs d'amplification assez faibles (50-100). Pour ces raisons, la grille d'extraction des électrons doit être fixée à une distance cathode-grille relativement faible, typiquement de l'ordre de 1 pm, pour permettre une extraction des électrons sous des tensions appliquées raisonnables. Cette faible distance cathode-grille a pour effet que 2909801 2 la capacité cathode-grille est élevée, ce qui rend difficile la modulation à fréquences très élevées (fonctionnernent hyperfréquence). Elles sont par ailleurs instables, et ont une faible durée de vie. Notamment, elles sont sensibles à l'environnement, avec des problèmes de contamination de la 5 surface des pointes, par exemple une oxydation. Sous champ électrique élevé, on observe la formation de protubérances par déplacement de matière (contaminant ou métal lui-même), qui déclenchent un phénomène de fluctuation voire d'emballement du courant émis, jusqu'à provoquer la destruction de la pointe. De plus, en cas de densité de courant trop 10 importante (supérieure à 106 Acm-2), un 'phénomène d'électro-migration se déclenche qui conduit à des défauts dans la structure d'atomes qui entraînent une coupure ou fêlure du matériau conducteur. Une autre technologie de cathodes froides s'est développée, avec lesquelles on a gagné en stabilité, en courant maximal avant électro-15 migration, en durée de vie, en facteur de forme : ce sont les cathodes froides à nanotubes de carbone. Les nanotubes de carbone sont formés de carbone à liaisons de symétrie essentiellement sp2. Ils se présentent sous forme de longs et minces cylindres creux souvent fermés à leurs extrémités et peuvent se présenter sous deux variétés : les mono paroi (Single Walled 20 carbon NanoTube SWNT) et les multi parois (Multi Walled carbon NanoTube MWNT). Un nanotube mono paroi, dans le cas où il est parfait, peut être défini comme un feuillet de graphène (réseau hexagonal de carbone) enroulé et refermé sur lui-même formant ainsi un cylindre d'épaisseur monoatomique constitué uniquement d'atomes de carbone. On obtient ainsi un tube qui a un 25 diamètre typiquement de 0,7 à quelques nm avec une longueur de quelques dizaines de nanomètres jusqu'à quelques millimètres. Un nanotube multi parois est essentiellement formé d'un empilement concentrique et jointif de cylindres graphèniques par exemple au nombre de 7 à 10 avec un diamètre intérieur par exemple de quelques nanomètres et un diamètre extérieur 30 d'environ 15 nanomètres voire plus. Selon l'état de l'art, un tube électronique de ce type comprend des cathodes à disposition régulière de nanotubes de carbone espacés d'une à deux fois leur hauteur et alignés verticalement, perpendiculairement au substrat conducteur qui les supporte. - Ces cathodes ont déjà permis d'atteindre des courants de 10mA :sur 0.5x0.5 mm2 et des densités de 2909801 3 courant de faisceau (sur des surfaces macroscopiques) de 4A/cm2 en continu et 15A/cm2 pic en émission modulée à 1.5GHz. Ces densités de courant sont inférieures à celles offertes par les cathodes à pointes métalliques, mais elles sont proches de celles émises par les cathodes 5 thermoïoniques, de l'ordre de 1 à 10 A/cm2 à la source, permettant après concentration d'obtenir des faisceaux ayant une densité de courant de l'ordre de 50 à 100 A/cm2. On notera à cet égard que les faisceaux des cathodes thermoïoniques sont plus facilement concentrables (on peut donner une forme focalisatrice aux cathodes elle-mêmes) que les faisceaux émis par les 10 cathodes froides, ce qui nécessite pour ces dernières d'une part des optiques de collimation et d'autre part, urge densité de courant à la source bien plus importante. Les besoins en densité de courant sont de plus en plus importants, pour pouvoir offrir sur le marché des amplificateurs et oscillateurs micro- 15 ondes plus compacts, légers et à fortes puissances, des sources THz à commande électrique ou optique, des sources haute brillance d'ultra violet et de rayons X, et plus généralement pour améliorer les performances des systèmes : débit de transmission (télévision ou radio numérique), brillance (sources UV ou X), compacité.... Il existe également un besoin croissant 20 que ces faisceaux denses soient de meilleure qualité, notamment plus monocinétiques, de manière à permettre la simplification des optiques, et des collecteurs (notamment dans les tubes à ondes progressives). Par ailleurs les valeurs pratiques de la conductivité électrique, la fréquence de coupure électrique, la conductibilité thermique et la fréquence plasma des nanotubes 25 restreignent l'efficacité de leur utilisation pour certaines applications. En particulier, ils ne sont plus conducteurs aux fréquences optiques, ce qui empêche leur utilisation dans des dispositifs à commande optique directe, en particulier dans les générateurs. II existe donc aujourd'hui un 'besoin en tubes électroniques à 30 cathodes froides qui puissent répondre à ces différents critères, et notamment fournir des faisceaux électroniques plus denses (densité de courant de l'ordre de 10 à 100 A/cm2), plus monocinétiques, tout en restant très compacts et stables. Les cathodes froides à nanotubes présentent à cet égard des 35 limitations technologiques, qui empêchent d'espérer une amélioration 2909801 4 suffisante de leurs performances. Notamrnent, la conductivité modérée du matériau obtenu en pratique entraîne une chute de tension le long du nanotube : on a un dépôt de chaleur par effet joule le long du nanotube. II en résulte une limitation des courants émis, pour ne pas risquer la destruction 5 des nanotubes par échauffement, et par suite une limitation de la densité de courant à la source. En effet, on observe un phénomène de destruction des nanotubes au-delà d'une certaine densité de courant. On peut montrer que cette destruction se fait par dépassement d'une température "de destruction". 10 Après destruction d'un nanotube, il est en effet généralement observé une zone étendue (sur une zone de diamètre de l'ordre de 10pm autour de la position initiale du nanotube) dans laquelle le substrat en silicium est fondu (la température de fusion du silicium Tfasio,, (Si) =1687K ). Ceci peut s'expliquer par la dissipation thermique par effet joule 15 dans le nanotube de carbone : parcouru par un courant I , le nanotube voit sa température augmenter à cause de cette dissipation thermique. Le nanotube peut être considéré comme un conducteur unidimensionnel. Parcouru par un courant 1, sa température augmente avec la position sur l'axe et le maximum de température est atteint au niveau de 20 son extrémité. En utilisant l'équation de la chaleur à une dimension (on considère le chauffage par effet Joule, la conduction thermique le long du nanotube et on néglige la radiation), il est facile d'exprimer la température au niveau de l'extrémité du nanotube Textrémilé en fonction de la température du 25 substrat Tubstrat' 1 TextrémitéùTsusbtrat + I• Pdisspée/(2KS) où I est la longueur du nanotube (en mètres), Pd,çsjpée est la puissance dissipée dans le nanotube (en Watts), K est la conductivité thermique du nanotube (en W.m"1.K-1), et S =.rr2 est la section du nanotube 30 (en m2) avec r le rayon du nanotube. La conductivité thermique de nanotubes de carbone a été évaluée de manière expérimentale et l'on trouve différentes valeurs dans la littérature comprise entre K = 25W.m-'.K-' et K = 200W.m-'.K-'. Si l'on prend une longueur de nanotube de l = 5pm et un rayon de 35 r = 25nm , on peut alors tracer l'évolution de la température de l'extrémité du 2909801 5 nanotube en fonction de la puissance dissipée et ce pour différentes valeurs de la conductivité thermique. Les résultats sont présentés sur la figure 1 pour 3 valeurs de la conductivité thermique K = 25,100, et 200W.m-1.K-' . On notera que la valeur 5 de K =100W.m-'.K-' semble la plus probable pour les nanotubes multi parois MWNTs. Sur le graphe de la figure 1, on a également représenté la température de fusion du carbone Tfusib,,(C) qui est de 4100 K, et la température Tdésagrégation à laquelle, selon la littérature, l'extrémité des 10 nanotubes soumis au champ électrique d'émission commence à se désagréger, soit 2000 K. Ce graphe montre que les puissances dissipées (quelques dixièmes de mW) dans les nanotubes usuels dont la résistance est de l'ordre de quelques dizaines à la centaine de Kohms, lorsqu'ils émettent des 15 courants de l'ordre de 0.1 mA, permettent d'atteindre des températures très élevées à leur extrémité voire la température de désagrégation. On assiste alors à la destruction de l'émetteur et la formation d'un canal de conduction entre la cathode et l'anode avec formation d'un arc électrique qui provoque un cratère que l'on observe. 20 Or dans l'invention, on cherche à augmenter la puissance des tubes électroniques à cathodes froides, à accroître leur compacité, leur légèreté et leur rendement. S'agissant plus particulièrement des sources UV et X, on cherche également à accroître la brillance pour en améliorer la résolution et minimiser les temps d'analyse. Et ceci nécessite de disposer de 25 tubes électroniques à cathodes froides aptes à délivrer des faisceaux électroniques à forte densité de courant, et très monocinétiques. Une idée à la base de l'invention est de réduire la résistance du nanotube pour d'une part rendre le faisceau plus monocinétique, d'autre part empêcher ou limiter le dépôt de chaleur par effet Joule le long de l'axe du 30 nanotube, de manière à reculer la température de destruction et autoriser ainsi des densités de courant plus importantes. Dans l'invention, pour résoudre le problème de limitation de la densité de courant dans les nanotubes des cathodes froides selon l'état de l'art, on a eu l'idée de former un émetteur à base d'un nanotube de carbone, 2909801 6 qui ne soit plus creux, mais au contraire tel que l'intérieur du cylindre contient un matériau métallique. On connaît dans l'état de l'art des nanotubes à coeurs métalliques, par exemple des coeurs métalliques de Pb, Cu, Fe, Co, Ni, Sn.... De tels 5 nanotubes ont été fabriqués et étudiés pour montrer qu'ils possèdent des propriétés magnétiques intéressantes permettant de réaliser des dispositifs de stockage et lecture magnétiques de données, comme expliqué dans l'article "Enhanced magnetic coercivities in Fe Nanowires" de N. Grobert et al, Applied Physic Letters, Vol. 75, N 21, 22 novembre 1999. 10 Dans l'invention, c'est la possibilité de repousser la température de destruction du nanotube de carbone qui est recherchée ainsi que la possibilité de rendre le faisceau plus monocinétique. L'idée qui soustend l'invention est que le coeur métallique a une résistance électrique inférieure à celle des nanotubes de carbone. Le courant injecté passera donc 15 naturellement essentiellement dans le coeur métallique. Il en résulte deux effets bénéfiques. Le premier est que le. phénomène de dépose d'énergie thermique par effet Joule le long de l'axe longitudinal de la pointe est très limité : la bonne conductivité du matériau du coeur vient en contrepoint de la faible conductivité de l'enveloppe : la température limite de destruction est 20 ainsi reculée en sorte que l'on peut atteindre des densités de courant bien plus importantes. En outre, le matériau métallique étant "revêtu" d'un matériau en carbone de symétrie sp2, il est protégé de l'environnement et l'émetteur ainsi constitué bénéficie des propriétés de stabilité de l'enveloppe. Le deuxième effet bénéfique est que la différence de potentiel électrique 25 développée entre le pied de l'émetteur et son extrémité sera très faible. La perte d'énergie des électrons dans l'émetteur avant émission sera très réduite (de l'ordre de 0,1eV au lieu de quelques eV pour un nanotube usuel), quel que soit le courant émis, et de plus, étant faible, elle variera très peu d'un émetteur à l'autre. Il en résultera l'émission d'un faisceau très 30 monocinétique. Ainsi, les avantages séparés du nanotube et du métal se combinent alors que leurs inconvénients disparaissent. L'effet de la combinaison des deux matériaux pour former un émetteur est donc double. Un avantage supplémentaire de l'émetteur ainsi formé par rapport 35 aux nanotubes de carbone "creux" selon l'état de l'art des cathodes froides 2909801 7 est notamment le bénéfice de la fréquence de plasma élevée des métaux ou de leurs alliages, permettant une utilisation avantageuse d'une cathode comprenant de tels émetteurs dans les amplificateurs terahertz à commande optique. 5 Avec des cathodes munies de tels émetteurs, on peut ainsi réaliser des tubes électroniques à fortes densités de courant, compacts, stables et à haute fréquence plasma : ces émetteurs sont alors conducteurs aux fréquences optiques et peuvent être utilisés dans des générateurs d'ondes, à commande optique directe par le champ électrique d'une onde 10 optique, notamment des générateurs d'ondes terahertz. L'invention concerne ainsi un tube électronique à cathode froide, la cathode froide comprenant un émetteur ou une pluralité d'émetteurs, de dimensions nanométriques et/ou micrométriques, de forme allongée, caractérisé en ce que chaque émetteur a une structure comprenant un 15 premier matériau de type carbone à symétrie sp2, et au moins un deuxième matériau métallique, ledit premier matériau formant un revêtement de surface dudit deuxième matériau. Avantageusement, l'émetteur comprend un troisième matériau métallique, ledit deuxième matériau recouvrant la surface dudit troisième 20 matériau et le dit troisième matériau ayant une conductivité électrique supérieure à celle dudit deuxième matériau. Dans un mode de réalisation, .lies émetteurs de la cathode sont disposés les uns par rapport aux autres selon un dessin déterministe ou quasi-déterministe. Dans une variante, les émetteurs de la cathode sont 25 disposés les uns par rapport aux autres selon une disposition régulière ou périodique. Ils peuvent aussi être disposés les uns par rapport aux autres selon un dessin aléatoire ou quasi aléatoire. L'invention s'applique notamment à des sources de rayonnement X ou UV, à des tubes électronique amplificateur ou oscillateur, à des 30 dispositifs électroniques amplificateur rnicroondes ou terahertz. D'autres avantages et caractéristiques de l'invention sont détaillés dans la description suivante en référence aux dessins illustrés d'un mode de réalisation de l'invention, donné à titre d'exemple non limitatif. Dans ces dessins : 2909801 8 - la figure 1 illustre le phénomène de destruction thermique dans un nanotube de carbone; - la figure 2 illustre de façon schématique une cathode à un émetteur selon l'invention; 5 -la figure 3 illustre une variante d'un tel émetteur; - la figure 4 illustre de façon schématique une cathode comportant une pluralité d'émetteurs selon l'invention disposés de façon aléatoire; - la figure 5a, respectivement 5b illustre de façon schématique une cathode comportant une pluralité d'émetteurs selon l'invention, suivant une disposition 10 quasi-déterministe, respectivement déterministe, périodique; -la figure 6 illustre une étape d'électrolyse d'un procédé de fabrication qui peut être utilisé pour fabriquer une cathode selon l'invention; - la figure 7 illustre les fils métalliques obtenus par cette étape d'électrolyse; - la figure 8 illustre de façon schématique une variante d'une structure d'un 15 émetteur selon l'invention; et -les figures 9 à 14 illustrent différents dispositifs électroniques auxquels un tube électronique muni d'une cathode froide selon l'invention peut avantageusement être utilisé, dans l'ordre un amplificateur, un oscillateur, un générateur de signaux micro-ondes à terahertz, un amplificateur de signaux 20 terahertz à commande optique, une source de rayons X, une source de rayons UV. Une cathode froide à un émetteur d'électrons selon l'invention est illustrée sur la figure 2. Elle comprend un émetteur 1 formé sur un substrat conducteur 2, dont la structure comprend principalement un premier matériau 25 4 de type carbone à symétrie sp2, et un deuxième matériau métallique 3, le premier matériau formant un revêtement de surface du deuxième matériau, c'est à dire entourant et au contact de ce deuxième matériau. De manière plus détaillée, l'émetteur comprend une partie métallique 3, de dimensions nanométriques et/ou micrométriques 30 encapsulée, enveloppée par le revêtement 4 de carbone à symétrie sp2. Ce revêtement 4 forme un nanotube de carbone et la partie métallique 3 forme le coeur métallique de ce nanotube. Dans l'exemple, la partie métallique 3 occupe entièrement l'intérieur du nanotube 4, sur toute la longueur de l'émetteur. Plus 35 généralement, il suffit que la partie métallique 3 de l'émetteur soit présente 2909801 9 sur une majeure partie de la longueur de l'émetteur. Par exemple, comme illustré en variante sur la figure 3, la partie métallique peut avoir une forme continue comprenant le sommet s du nanotube et une partie de la longueur du nanotube du sommet vers la base b, selon le procédé de fabrication de 5 l'émetteur. On notera que les figures 2 et 3 sont très schématiques. Elles montrent une forme en pointe au sommet de l'émetteur, mais d'autres formes sont possibles, plus arrondies notamment. Une telle cathode froide à un émetteur sera avantageusement 10 utilisée dans une source de rayons X, perrnettant ainsi d'obtenir une source intense de très bonne résolution. Pour des applications de fortes puissances, la cathode comportera une pluralité d'émetteurs tels que l'émetteur 1 illustré sur les figures 2 ou 3, disposés sur le même substrat. 15 Les figures 4, 5a et 5b illustrent une telle cathode à pluralité d'émetteurs selon l'invention. Dans la figure 4, les émetteurs sont disposés selon un dessin aléatoire. Dans les figures 5a et 5b, les émetteurs sont respectivement disposés selon un dessin quasi déterministe et déterministe. Dans les cas de figures de dispositions aléatoires ou quasi déterministes, la 20 distance moyenne entre les émetteurs est choisie pour correspondre à une distance optimale en sorte notamment qu'il y ait peu d'écrantage mutuel des champs électriques au sommet des émetteurs. L'écrantage des champs électriques entre les émetteurs est en effet préjudiciable au phénomène d'extraction des électrons à chaque émetteur. La distance moyenne est 25 déterminée pour obtenir une densité d'émetteurs sur le substrat qui soit optimum, c'est à dire qui correspond à une densité maximum autorisée par le procédé de fabrication utilisé, et qui garantit qu'il n'y ait pas d'effets d'écrantage des champs au sommet des pointes. La condition de non écrantage est généralement donnée par une 30 distance d comprise entre sensiblement une à deux fois la hauteur h de l'émetteur 1 (ou du nanotube 4) dans ie cas d'une localisation déterministe. Dans le cas d'une localisation aléatoire ou quasi déterministe, on considère la distance moyenne entre émetteurs. Dans ce cas, la condition de non écrantage des champs électriques ne sera pas toujours vérifiée entre deux 2909801 10 émetteurs voisins et la densité de courant émise par la cathode sera un peu plus faible. Dans le cas d'une localisation déterministe des émetteurs, la condition de non écrantage pourra être strictement vérifiée et ce sera plus 5 avantageux en terme de densité de courant du faisceau qui peut en être obtenu. La possibilité de localiser de façon aléatoire (figure 4), quasi déterministe (figure 5a) ou déterministe (figure 5b) les émetteurs sur le substrat est liée au procédé de fabrication-utilisé. 10 Dans le cas d'une localisation déterministe, le dessin sera avantageusement régulier, de préférence périodique. Dans l'exemple illustré (figure 5b) on a ainsi un réseau périodique de 4x4 émetteurs. Dans la disposition quasi-déterministe observée sur la figure 5a, on observe une légère déviation aléatoire de la position de chaque émetteur 15 par comparaison avec une disposition idéalement périodique des émetteurs comme illustrée sur la figure 5b. Quelques exemples de fabrication d'émetteurs selon l'invention vont maintenant être décrits à titre d'exemples non limitatifs. Dans un premier exemple de fabrication, on réalise les nanotubes 20 de carbone 4 sur le substrat, puis on remplit ces nanotubes par des méthodes thermiques ou chimiques. On pourra notamment se reporter aux articles suivants qui décrivent de tels procédés de remplissage : "Capillarityinduced filling of carbon nanotubes" de P.M. Ajayan et al, Nature 361, pp 333-334, 28 janvier 1993 ; "A method for synthezing large quantities of 25 carbon nanotubes and encapsulated copper nanowires" de A.A. Setlur et al, Applied Physics Letters, Vol. 69, Issue 3, pp 345-347. Les procédés de fabrication des nanotubes de carbone sont bien connus et utilisent des techniques qui permettent une localisation des nanotubes selon un dessin régulier (figure 4). Les techniques de remplissage du nanotube peuvent 30 conduire à un remplissage incomplet comme illustré sur la figure 3. Dans un autre exemple de fabrication, on réalise une croissance simultanée nanotube de carbone/coeur métallique par thermolyse de composés organométalliques, notamment par thermolyse de ferrocène, comme décrit par exemple dans l'article :"Enhanced magnetic coercivities in 35 Fe nanowires" de N.Grobert et al déjà cité. Ces procédés de croissance 2909801 11 . directe des nanotubes à coeurs métalliques par thermolyse permettent d'obtenir un métal compact, contrairement aux techniques de remplissage. Cette compacité du métal obtenue est avantageuse car la conduction du coeur métallique est meilleure : moins de dépôt de chaleur et moins de 5 différence de potentiel. Ces procédés par thermolyse conduisent à une localisation non déterminée, aléatoire, dense des émetteurs (figure 4). L'émission se fait préférentiellement par les nanotubes les plus longs qui sont plus distants les uns des autres que le reste des nanotubes. Cependant, la densité de ces 10 émetteurs effectifs n'est pas optimale, ni leur distance moyenne. Dans un autre procédé de fabrication, on réalise d'abord la partie métallique, sous forme de fils, puis l'on crée le revêtement 4 de carbone de symétrie sp2 par-dessus. Dans ce cas, on obtient un émetteur dont la partie métallique est complète de la base au sommet de l'émetteur comme illustré 15 sur la figure 1 et entièrement revêtu, enveloppé, de carbone de symétrie sp2, sous forme de feuillets. Les émetteurs obtenus sont disposés parallèles les uns par rapport aux autres, sensiblement orthogonaux par rapport au substrat, ce qui est tout à fait favorable à l'émission d'un faisceau de densité optimale. 20 Les fils métalliques sont réalisés sur le substrat conducteur par tout procédé connu. Par exemple, comme illustré sur la figure 6, une membrane dite microporeuse ou multipôres, ou encore membrane "tracketched" 7 est utilisée, pour faire croître dans les pores de cette membrane un métal ou un alliage 13, par un procédé d'électrolyse, pour obtenir les fils 25 métalliques. La membrane est ensuite dissoute. On obtient alors un substrat 2 avec un ensemble de fils métalliques 20 alignés en parallèle verticaux comme illustré schématiquement sur la figure 7. Dans ce procédé, il est aussi pôssible d'avoir le substrat lui-même recouvert de carbone de symétrie sp2, en continuité électrique avec le 30 revêtement 4 des fils (voir figure 8). Ceci favorise un très bon accrochage des émetteurs sur le substrat. On notera que dans ce dernier cas, le substrat sera par exemple du silicium revêtu d'une couche de méta ll favorisant la croissance des fils (figures 7 et 8). 2909801 12 Un procédé de croissance de fils métalliques est décrit dans la publication "Fabrication of a new generation of track-etched templates and their use for the synthesis of metallic and organic nanostructures" de Laurence Dauginet-De Pra et al, Nuclear Instruments and Methods in 5 Physics Research Section B: Beam Interactions with Materials and Atoms, Volume 196, Issues 1-2, November 2002, pages 81-88. Un tel procédé utilise en pratique une irradiation aux ions lourds et rapides, par exemple des ions d'argon à 200 Mev, d'une couche polymère photosensible, par exemple un polycarbonate, déposée sur le substrat. Cette irradiation conduit à la 10 formation d'une zone perturbée appelée trace latente, qui correspond à un dépôt considérable d'énergie le long du parcours rectiligne de l'ion dans le polymère. Les traces latentes ainsi formées dans le polymère peuvent être ensuite révélées par attaque chimique, pour conduire à la création de pores cylindriques rectilignes de très petit diamètre, parallèles entre eux. Les traces 15 latentes qui sont formées par cette irradiation, sont ensuite révélées, typiquement par attaque chimique au moyen d'un agent chimique approprié. On obtient une pluralité de pores, c'est à dire des trous cylindriques rectilignes dans la membrane 7 (figure 6), sur toute son épaisseur. Avec un tel procédé les pores obtenus, et par suite les fils 20 métalliques 20, sont répartis de façon aléatoire respectivement dans la membrane et sur le substrat. Si on veut obtenir une localisation des fils métalliques selon un dessin régulier quasi-déterministe, on utilisera avantageusement un substrat conducteur recouvert d'une couche isolante dans laquelle on aura ménagé des trous par lithographie et attaque chimique 25 par exemple. Les trous seront disposés selon la disposition recherchée pour les fils métalliques, par exemple en dessin périodique avec un espacement bien déterminé. Les trous auront une dimension telle que, avec la dose d'irradiation choisie, en moyenne une seule trace latente soit réalisée dans la membrane dans unezone située au _ dessus du trou. La croissance 30 électrolytique ne se produira que dans les pores de la membrane situés au-dessus des trous. Pour les autres pores, la continuité de la conduction électrique sera interrompue par la couche isolante, et le dépôt électrolytique ne se produira pas. D'autres procédés de localisation peuvent être utilisés comme 35 ceux décrits dans le brevet français publié sous le numéro FR2857954, 2909801 13 déposé le 25 juillet 2003, et ayant pour titre "procédé de croissance localisée de nanofils ou de nanotubes ". Ainsi, un réseau de fils métalliques est obtenu. Ces fils sont parallèles entre eux, de mêmes dimensions définies par la durée du dépôt 5 électrolytique, par l'épaisseur de la membrane et la dimension des pores, cette dernière étant principalement fonction des caractéristiques de l'irradiation I et du processus de révélation, et peuvent être localisés sur le substrat selon un dessin soit aléatoire soit quasi-déterministe. Un autre procédé de croissance de fils métalliques qui peut être 10 utilisé, met en jeu une membrane nanoporeuse d'alumine. II est décrit dans la publication "Controlled growth of single nanowires within a supported alumina template", A. Vlad et al. Nanotechnology 17 (2006) 4873-4876. Une membrane d'alumine AI2O3 est réalisée sur un substrat conducteur par dépôt sur ce substrat d'une membrane d'aluminium et oxydation anodique de cette 15 membrane : on obtient une membrane nanoporeuse, avec des pores verticaux, formés par percement par effet d'oxydation anodique, disposés de façon aléatoire. Pour obtenir une localisation déterministe ou quasi-déterministe des fils métalliques, on utilise un masque. Par exemple, sur la membrane d'alumine, une couche de nitrure de silicium est déposée, elle- 20 même recouverte d'une couche de PMMA (polyméthylméthacrylate). Des ouvertures sont réalisées par la technique connue de la lithographie électronique dans la membrane de PMMA, qui constitue alors un masque. La couche de nitrure de silicium est ouverte par attaque chimique, à travers ce masque. Le masque de nitrure de silicium (ou PMMA/Nitrure de silicium) 25 permet la sélection des pores dans la membrane d'alumine, à raison d'un seul pore par ouverture du masque, dans lesquels faire croître les fils métalliques par croissance électrolytique. Les autres pores sont masqués. On peut aussi utiliser un masque en matériau isolant disposé sous la membrane, avec lequel la croissance électrolytique ne se produira que dans 30 les pores de la membrane situés au-dessus des trous, comme décrit précédemment. II faut ensuite créer le revêtement 4 de carbone par-dessus chacun des fils métalliques. Plusieurs procédés peuvent être utilisés. Dans un premier exemple, ce procédé va comprendre les étapes 35 suivantes 2909801 14 -dépôt chimique en phase vapeur (CVD), ou en phase vapeur assisté par plasma (PECVD), ou encore dépôt par ablation laser ou par vaporisation par arc électrique d'une cible de graphite, d'une couche de carbone amorphe sur la surface du susbtrat 2 et des fils métalliques 20, puis 5 -traitement thermique sous vide, avec une phase de montée en température suivie d'une étape de redescente en température. Typiquement, on aura une montée en température jusqu'à une température prédéterminée suivie d'un plateau d'une dizaine à quelques dizaines de minutes à cette température, puis une redescente en température. 10 Ce traitement permet dans un premier temps débutant typiquement à la fin de la montée en température, qu'une partie au moins du carbone amorphe déposé se dissolve à l'intérieur du matériau métallique sous la surface, sur une certaine profondeur, puis dans un deuxième temps, une expulsion hors du matériau métallique du carbone dissout, expulsion qui 15 se fait sous forme de feuillets de carbone de symétrie sp2 qui forment alors le revêtement 4 de carbone de symétrie sp2 recherché. Dans un exemple pratique, avec des fils métalliques en Nickel, le revêtement 4 peut être obtenu par un traitement thermique effectué sous 10"3 millibars environ, avec une température plateau de 850 C, et un plateau à 20 cette température de l'ordre d'une dizaine de minutes. En général, on prévoira ensuite une phase dans laquelle le carbone amorphe en excès c'est à dire non dissout, est supprimé, par exemple par une étape de recuit sous oxygène à 400 C, ou par un traitement plasma. L'apport de carbone peut se faire différemment. On peut 25 notamment apporter le carbone par implantation ionique : le carbone est envoyé avec une énergie cinétique élevée de sorte qu'il traverse la surface des fils de métal (et du substrat) et qu'il y pénètre sur une profondeur ajustable. Le carbone se trouve ainsi sous forme dissoute dans le métal, avant l'étape de traitement thermique. Grâce à l'étape thermique, ce carbone 30 est expulsé hors du métal sous forme de feuillets de carbone de symétrie sp2, formant le revêtement 4 recherché. Dans ce qui précède, on choisit pour les fils métalliques, de préférence un métal connu pour catalyser la croissance des nanotubes de carbone. Des exemples sont le nickel, le fer, le cobalt, leurs alliages,... 2909801 15 Un autre procédé de dépôt peut être utilisé qui peut être avantageux vis à vis des propriétés de l'émetteur obtenu : c'est le dépôt d'une solution solide de carbone et d'un métal sur les fils métalliques et le substrat. 5 Ce procédé est intéressant car après l'étape de traitement thermique, il permet d'obtenir la structure suivante, comme illustré sur la figure 8: un fil métallique 31, revêtu d'une couche 30 essentiellement constituée du métal qui était en solution avec le carbone, et le revêtement 4 de carbone. Ceci est intéressant car on peut alors choisir le métal 31 avec la 10 meilleure conductivité possible, par exemple du cuivre, et choisir le métal 30 contenant le carbone en solution dans lequel va se produire le phénomène d'expulsion de carbone dissout, avec la meilleure aptitude à produire le revêtement de carbone sp2 par avec lesquels le phénomène d'expulsion sous forme de feuillets de carbone de symétrie sp2 est le plus performant, ne 15 présentent pas la meilleure conductivité électrique. Dans ce cas le coeur est à double métal, le métal intérieur est le meilleur conducteur électrique (par exemple du cuivre) et le métal en contact avec le revêtement de carbone le meilleur catalyseur de la croissance du revêtement de carbone sp2 (par exemple Fe, Co, Ni, Y, ...ou un alliage à partir d'un de ces métaux au moins, 20 par exemple CoPt...). Les procédés de fabrication qui viennent d'être décrits sont des processus de fabrication collectifs d'une pluralité d'émetteurs 1, mais ils peuvent s'appliquer aussi bien, en fonction de l'application visée, pour la fabrication d'un seul émetteur. 25 Dans un exemple pratique, des émetteurs 1 utilisés dans l'invention pourront avoir une hauteur de l'ordre de 2 micromètres, un diamètre de 50 nanomètres et un espacement moyen entre les émetteurs de 4 micromètres, c'est à dire deux fois la hauteur des émetteurs. On notera à cet égard que l'on peut aussi bien parler de tubes de dimensions 30 nanométriques et ou micrométriques, plutôt que de nanotubes, selon les dimensions recherchées. Les cathodes à émetteurs selon l'invention permettront la réalisation de tubes électroniques émettant des faisceaux à forte densité de courant jusqu'à 100 A/cm2 et plus selon .les applications visées. Avec une 35 pluralité d'émetteurs, ces tubes à forte densité de courant, compacts et 2909801 16 stables seront capables de fournir des faisceaux électroniques avec une densité de courant de l'ordre de 10 à 100 A/cm2 ou plus, qui permettront de réaliser des amplificateurs (par exemple un amplificateur à tube à onde progressive à hélice - figure 9) et oscillateurs (par exemple un oscillateur 5 micro-onde tel qu'un klystron reflex - figure 10) très performants. Notamment, ils permettront de réaliser des amplificateurs et des sources micro-ondes de puissance (figure 11), délivrant des puissances de l'ordre de 40W à 4KW. De tels tubes électroniques sont utilisés dans les applications télécommunications spatiales (télévision numérique, radio numérique) et 10 défense (notamment dans les radars), dans les bandes C à Ka. Ils permettent également d'envisager la génération de hautes puissances micro-ondes (HPM), de l'ordre du GW. Des générateurs de signaux à fréquence THz (figure 11) utilisant un tube électronique à cathode froide Kf à forte densité de courant selon 15 l'invention permettront de fournir des signaux terahertz de l'ordre de 100mW, ce qui est recherché notamment pour les applications dites de sécurité. En effet, de nombreuses molécules de substances dangereuses ont leur spectre de vibrations dans la gamme des THz. Des techniques de détection de ces molécules à distance requièrent la génération de ce niveau de puissance 20 dans la gamme THZ. Sur la figure 11 on a représenté à titre d'illustration un exemple d'oscillateur micro-onde jusqu'à terahertz du type carcinotron. La structure hachurée est le corps métallique et inclut la ligne d'interaction faisceau-onde qui correspond à la zone dentelée sur la figure. 25 Les cathodes froides Kf à émetteurs selon l'invention permettront enfin de réaliser des amplificateurs de signaux terahertz à commande optique (figure 12) très performants, car non plus limités par la faible fréquence plasma des nanotubes de carbone. En effet, dans ce domaine de l'amplification de signaux à fréquences THz, une technique à commande 30 optique utilise l'émission de paquets d'électrons par des émetteurs sous l'effet du champ électrique de deux ondes optiques interférentes F1, F2 dont la différence des fréquences est de l'ordre du THz. La disponibilité d'amplificateurs THz est intéressante, car elle permet de dissocier la fourniture de la puissance (amplificateurs THz) et la qualité du 35 signal (utilisation de sources THz de faible puissance mais présentant 2909801 17 d'autres caractéristiques avantageuses telles qu'une meilleure qualité spectrale par exemple). Ces amplificateurs de signaux terahertz à commande optique ont des applications intéressantes telle que par exemple la détection de molécules dangereuses. Or les nanotubes de carbone ayant 5 une fréquence plasma faible, de l'ordre de 300GHz, ne permettent pas l'amplification de champ car placés dans le champ électrique d'une onde de fréquence optique, ils se comportent comme des diélectriques : pas de conduction et donc pas d'accumulation d'électrons à leurs sommets. Avec un émetteur de type nanotube de carbone à coeur métallique selon l'invention, 10 on bénéficie à la fois d'une plus grande densité de courant, et d'une fréquence plasma élevée tout à fait compatible avec l'application décrite. Un tube électronique selon l'invention offre donc toutes les propriétés pour être avantageusement utilisé dans ce domaine. Dans le domaine des sources X à cathode froide Kf (figure 13), 15 ces tubes électroniques selon l'invention vont permettre d'obtenir une brillance élevée, qualité qui est recherchée notamment pour les applications d'imagerie X pour sécurité aéroportuaire. Une telle qualité est également recherchée pour l'imagerie médicale (voir notamment " Carbon nanotube based microfocus field émission x-ray source for microcomputed 20 tomography ", Zejian Liu et aI, Applied Physics Letters 89 103111 (2006)). Avec un seul émetteur, un tube électronique selon l'invention permet de réaliser des sources de rayons X de très bonne résolution. Les tubes électroniques selon l'invention s'appliquent aussi de manière avantageuse dans des sources UV à excitation par faisceau 25 d'électrons (figure 14), pour obtenir une grande brillance. Notamment, un tube électronique à cathode froide Kf selon l'invention favorise l'obtention d'un faisceau homogène et de forrne plutôt rectangulaire, qui permet d'optimiser la résistance à la pression de la membrane qui sépare l'enceinte contenant le gaz rare de la partie contenant le tube électronique. Des 30 applications industrielles et scientifiques de telles sources sont par exemple l'ionisation par photon unique dans un spectromètre de masse à temps de vol pour analyseur de gaz de process industriel en ligne en temps réel, le pompage de laser excimer UV, ou encore des applications médicales... REVENDICATIONS 1. Tube électronique à cathode froide, la cathode froide comprenant un émetteur (1) ou une pluralité d'émetteurs, de dimensions nanométriques et/ou micrométriques, de forme allongée, caractérisé en ce que chaque émetteur a une structure comprenant un premier matériau (4) de type carbone à symétrie sp2, et au moins un deuxième matériau métallique (3), ledit premier matériau formant un revêtement de surface dudit deuxième matériau. 2. Tube électronique selon la revendication 1, caractérisé en ce que l'émetteur comprend un troisième matériau métallique (31), ledit deuxième matériau (30) recouvrant la surface dudit troisième matériau et le dit troisième matériau ayant une conductivité électrique supérieure à celle dudit deuxième matériau. 3. Tube électronique selon la revendication 1 ou 2, caractérisé en ce que le deuxième matériau est un métal parmi Ni, Fe, Co,Y, ou un alliage avec au moins un de ces métaux. 4. Tube électronique selon la revendication 2, caractérisé en ce que ledit troisième matériau est du cuivre. 5. Tube électronique selon l'une des revendications précédentes, dans lequel les émetteurs de la cathode sont disposés les uns par rapport aux autres parallèles, sensiblement orthogonaux par rapport au substrat. 6. Tube électronique selon l'une quelconque des revendications précédentes comprenant une pluralité d'émetteurs, caractérisé en ce que lesdits émetteurs (1) sont distants les uns des autres d'une distance moyenne (d) sensiblement égale à une à deux fois la hauteur moyenne desdits émetteurs. 7. Tube électronique selon l'une des revendications 1 à 6, dans lequel les émetteurs de la cathode sont disposés les uns par rapport aux 30 autres selon un dessin déterministe ou quasi-déterministe. 8. Tube électronique selon l'une des revendications 1 à 6, dans lequel les émetteurs de la cathode sont disposés les uns par rapport aux autres selon une disposition régulière ou périodique. 2909801 19 9. Tube électronique selon l'une des revendications 1 à 6, dans lequel les émetteurs de la cathode sont disposés les uns par rapport aux autres selon un dessin aléatoire ou quasi aléatoire. 10. Source de rayonnement X ou UV, comprenant un tube 5 électronique selon l'une quelconque des revendications 1 à 9. 11. Tube électronique selon l'une quelconque des revendications 1 à 9, comprenant des moyens pour être amplificateur. 12. Tube électronique selon l'une quelconque des revendications 1 à 9, comprenant des moyens pour être oscillateur. 10 13. Dispositif électronique amplificateur microondes ou terahertz selon l'une quelconque des revendications 1 à 9. 14. Dispositif électronique amplificateur terahertz à commande optique selon l'une quelconque des revendications 1 à 9. 15